(57)【要約】【課題】水銀を用いずに、データプロジェクタなどに適する発光特性を有する白色光源を提供する。【解決手段】メタルハライドランプであって、放電空間には水銀を含まず、室温において少なくとも３気圧のキセノンガスと、少なくともヨウ化インジウムからなる金属ハロゲン化物とが封入され、放電空間の容積をＶ（ｍｍ３）、発光管に印加される電極をＰ（Ｗ）、ヨウ化インジウムの重量をＸ（μｇ）としたときに、    (Ｐ／Ｖ)(Ｘ／Ｖ)０．２＞３．０なる関係を満たすようにする。これにより、可視波長全域にわたるインジウムによる連続発光スペクトルが生成され、優れた白色光源となる水銀フリーメタルハライドランプが得られる。【選択図】図４
2006093007.tif 000002
【特許請求の範囲】
【請求項１】
内部に放電空間を有する発光管と、前記放電空間に突出して対向する一対の電極とを有し、前記放電空間には、水銀を含まず、室温において少なくとも３気圧のキセノンガスと、少なくともヨウ化インジウムからなる金属ハロゲン化物とが封入されたメタルハライドランプにおいて、
前記放電空間の容積をＶ（ｍｍ３）、前記発光管に印加される電極をＰ（Ｗ）、前記ヨウ化インジウムの重量をＸ（μｇ）としたときに、
(Ｐ／Ｖ)(Ｘ／Ｖ)０．２＞３．０
なる関係を満たし、可視波長全域にわたるインジウムによる連続発光スペクトルが生成することを特徴とする水銀フリーメタルハライドランプ。
【請求項２】
請求項１に記載の水銀フリーメタルハライドランプにおいて、
１．６≦(Ｐ／Ｖ)≦２．４、かつ、
２０≦(Ｘ／Ｖ)≦６０
であることを特徴とする水銀フリーメタルハライドランプ。
【請求項３】
請求項２に記載の水銀フリーメタルハライドランプにおいて、
１．８≦(Ｐ／Ｖ)≦２．４、かつ、
２０≦(Ｘ／Ｖ)≦４０、かつ、
(Ｐ／Ｖ)(Ｘ／Ｖ)０．２＞３．６
であることを特徴とする水銀フリーメタルハライドランプ。
【発明の詳細な説明】
【技術分野】
【０００１】
本発明は、データプロジェクタなど画像を投影表示する装置や、自動車のヘッドランプなどに用いられる光源に関するものである。
【背景技術】
【０００２】
現在データプロジェクタなど画像を投影表示する装置においては、光の集光効率の高い超高圧水銀ランプが主流となっている。しかし、近年、環境保全の観点等から水銀を含まない光源の登場が望まれている。特に、データプロジェクタ等に使用可能な、可視光域に連続発光スペクトル分布を有し、高集光効率、高ランプ効率、長寿命の光源でありながら、水銀を含まない光源が望まれている。
【０００３】
特許文献１および２は、いずれも複数種類の金属ハロゲン化物とキセノンガスとを封入した水銀フリーのメタルハライドランプを開示している。これにより、水銀フリーで、複数の金属ハロゲン化物の発光ピークを重ね合わせた発光を得ている。特に、特許文献２では、ナトリウムとインジウムとタリウムの３種のハロゲン化物を用い、その量を、ナトリウムハロゲン化物が５８９ｎｍ、インジウムハロゲン化物が４１０および４５１ｎｍ、タリウムハロゲン化物が５３５ｎｍに吸収スペクトルを生じる量に設定することにより、特許文献２の図２に示されているように、可視光範囲に連続スペクトルを示す水銀フリーメタルハライドランプが得られている。
【０００４】
特許文献３には、マグネトロンで発生させたマイクロ波を導波管を通じて回転する放電バルブに導き、放電バルブに充填された金属ハロゲン化物および希ガスを発光させる水銀フリーの無電極高圧放電ランプが提案されている。放電バルブに充填する金属ハロゲンとして、ヨウ化インジウムを用いた場合、可視光範囲に連続スペクトルを示すことが開示されている。
【特許文献１】特開平３−１５２８５２号公報
【特許文献２】特開２０００−９０８８０号公報
【特許文献３】特許第３１９６６４９号（特開平９−１２０８００号）公報
【発明の開示】
【発明が解決しようとする課題】
【０００５】
特許文献１および２に記載のメタルハライドランプは、３種類のハロゲン化物の発光スペクトルピークの重ね合わせで発光スペクトルを得るように設計されている。このため、特許文献２のランプでは、可視光範囲に連続スペクトルが得られてはいるが、特許文献２の図２に開示されているスペクトル分布図からわかるように、青色波長４５０ｎｍ、緑色波長５４０ｎｍおよび５９０ｎｍ付近に３つの大きな強度ピークがあり、他の波長の強度と比較して、これらの強度が倍以上に大きい。また、青色波長４５０ｎｍ付近ピーク強度に対して、緑色波長５４０ｎｍおよび５９０ｎｍのピークの強度が１．６倍以上あり、強度分布が大きい。
【０００６】
一方、特許文献３に記載のメタルハライドランプは、外部のマグネトロンで生じさせたマイクロ波を導波管で放電バルブまで導く無電極タイプの放電ランプであり、特許文献３の段落「０００３」にも記載されているように、有電極タイプの放電ランプと比較して電磁エネルギーをハロゲン化物に結合させやすく、水銀フリーにすることが容易である。また、電極がないため、放電空間の黒化も生じない。このため無電極タイプの特許文献３の放電ランプのハロゲン化物を有電極タイプの放電ランプに適用するのは容易ではなく、電磁エネルギーのハロゲン化物への結合の問題および放電空間の黒化の問題を解決しなければならない。
【０００７】
本発明は、水銀を用いずに、データプロジェクタなどに適する発光特性を有する白色光源を提供することを目的とする。
【課題を解決するための手段】
【０００８】
上記目的を達成するために、本発明では、放電空間には、水銀を含まず、室温において少なくとも３気圧のキセノンガスと、少なくともヨウ化インジウムからなる金属ハロゲン化物とを封入し、放電空間の容積をＶ（ｍｍ３）、発光管に印加される電極をＰ（Ｗ）、ヨウ化インジウムの重量をＸ（μｇ）としたときに、
(Ｐ／Ｖ)(Ｘ／Ｖ)０．２＞３．０
なる関係を満たすようにする。これにより、可視波長全域にわたるインジウムによる連続発光スペクトルが生成され、優れた白色光源となる水銀フリーメタルハライドランプが得られる。
【０００９】
また、１．６≦(Ｐ／Ｖ)≦２．４、かつ、２０≦(Ｘ／Ｖ)≦６０の条件を満たすことが望ましい。これにより、ランプ効率５０以上を達成することができる。
【００１０】
さらに、１．８≦(Ｐ／Ｖ)≦２．４、かつ、２０≦(Ｘ／Ｖ)≦４０、かつ、(Ｐ／Ｖ)(Ｘ／Ｖ)０．２＞３．６の条件を満たすことが望ましい。これにより、概ねランプ効率５８以上を達成することができる。
【発明を実施するための最良の形態】
【００１１】
本発明の一実施の形態の水銀フリーメタルハライドランプについて図１を用いて説明する。
本実施の形態の水銀フリーメタルハライドランプは、内部に放電空間２を有する石英ガラス製の発光管１と、一対の電極３とを備え、電極３は、放電空間２に一端が突出し、他端が発光管１の石英ガラスに埋設するように配置されている。一対の電極３は、タングステンなどの高融点金属によって構成されている。電極３の他端には、金属箔４が溶接などの手段で連接され、さらに、金属箔４の放電空間２と反対側の端部にはリードワイヤ５が溶接などの手段で連接されている。金属箔４とリードワイヤ５は、いずれもモリブデン等から構成されている。放電空間２内への突出部分を除く電極３、金属箔４全体、リードワイヤ５のうち少なくとも金属箔４との接続部分は、ピンチシールまたはシュリンクシールなどの手法で、発光管１を構成する石英ガラス内へ埋め込まれている。これにより、金属箔４の周囲で気密封止が成され、同時に、電極３への電気伝導を可能にしている。石英ガラスから突出しているリードワイヤ５の端部には、図示しない口金を介して駆動電源に接続され、これにより給電を受ける。
【００１２】
放電空間２には、キセノンガスとヨウ化インジウム（ＩｎＩ）が封入されている。キセノンガスは放電を開始するためのスタートガスとしての役割と、高温のアークプラズマを形成しヨウ化インジウムを蒸発させるためのバッファガスとしての役割を併せ持つ。本実施の形態では、キセノンガスを３気圧以上の圧力で封入する。これにより、ヨウ化インジウムの蒸発とインジウムの顕著な発光を起こすことができる。
【００１３】
ヨウ化インジウム（ＩｎＩ）の量は、下記式（１）の条件を満たすように定めている。すなわち、発光管１の放電空間２の容積をＶ（ｍｍ３）、電極３に印加する電力をＰ（Ｗ）、ヨウ化インジウムの重量をＸ（μｇ）としたときに、これらの関係を下式（１）、
（Ｐ／Ｖ）（Ｘ／Ｖ）０．２＞３．０      ・・・（１）
を満たすように設定している。これにより、可視波長全域にわたってインジウムによる連続発光スペクトルを得ることができる。
【００１４】
従来のメタルハライドランプにおいては、インジウムによる発光は、４１０ｎｍおよび４５１ｎｍの線スペクトルが利用されていたが、前記式（１）の条件を満たすことにより、有電極タイプのメタルハライドランプにおいてインジウムによる発光を可視波長全域に広げることが可能となることを発明者らは実験により見いだした。
【００１５】
従来からナトリウムやインジウムなどのいくつかの金属は、高密度化の放電で十分な電力が供給されると、線スペクトルとして発光していた波長が吸収に転じ、その前後の波長域に連続スペクトルが発生することが知られている。この現象は、高い密度化では原子間距離の接近により、原子のポテンシャル構造に変化が生じ励起ポテンシャルが変動するためと考えられる。例えば高圧ナトリウムランプは、この現象を用いて可視波長域の広い範囲に連続スペクトルを発生させている。ただし、高圧ナトリウムランプは青色の波長域の発光が不足しているためやや赤みをおびた光色となり、一般に白色ランプとは認知されていない。また、金属ナトリウムは石英ガラスと反応しやすいため、発光管材料としてアルミナなどのセラミック材料を用いる必要がありコストを増加させている。さらには、アルミナなどの透光性セラミックスは乳白色を呈し、ランプの点灯中には発光管全体が光るため、光源サイズが必然的に大きくなり、精細な光学系への適用は困難である。
【００１６】
有電極タイプのメタルハライドランプ発光材料としてインジウムを使用した場合には、高圧ナトリウムランプとは逆に青色域の発光が支配的となり、やはり白色発光が得られないと考えられてきた。本発明は、かかる既成概念を打ち破り、白色光源を得ることに成功したものである。さらに、ヨウ化インジウムは石英ガラスと反応しにくいため、発光管１を石英ガラスで構成し、電極間距離を小さくすることにより点光源に近づけることができることを確認した。
【００１７】
発明者らは、放電空間２に封入するキセノンガスとヨウ化インジウムの量と駆動条件などをパラメータとして、図１のメタルハライドランプの発光特性を調べた。
【００１８】
キセノンガスは、３気圧以上の圧力で封入した場合に、ヨウ化インジウムの蒸発とインジウムの顕著な発光が起こった。図２は、キセノンガスを３気圧以上にした場合の発光スペクトル分布の一例であり、インジウムによるものと考えられる発光が可視波長のほぼ全域に広がることを示している。しかし、この図２の例のように波長の短い側に発光強度が集中する場合、光色は強い青色を呈するため一般的なデータプロジェクタや自動車の前照灯などの用途には適さない。また、図２に示した例の場合、ランプ効率が３７  ｌｍ／Ｗ程度と低いものであり、省電力の観点からも好ましくない。
【００１９】
そこで、実験を重ねることにより、発光スペクトルのバランスおよびランプ効率の向上を検討した。具体的には、データプロジェクタ等に適する可視光波長領域の適切な発光スペクトル分布、および高いランプ効率を満たす、最低限の数値として、相関色温度が１００００Ｋ以下、ランプ効率が４５  ｌｍ／Ｗ以上となる条件を設定し、この条件を満たすことのできるヨウ化インジウム量および駆動条件を探索した。
【００２０】
その結果、発光管の放電空間の容積をＶ（ｍｍ３）、前記発光管に印加される電力Ｐ（Ｗ）、前記ヨウ化インジウムの重量をＸ（μｇ）としたときに、これらの関係を上式（１）のように、
（Ｐ／Ｖ）（Ｘ／Ｖ）０．２＞３．０    ・・・（１）
としたときに上記色温度とランプ効率の最低レベルを上回ることがわかった。以下にその詳細を述べる。
【００２１】
図３は、ヨウ化インジウムの密度（Ｘ／Ｖ）が異なる４種類の発光管１について、放電空間２の単位容積当たりの入力（Ｐ／Ｖ）に対してランプ効率をプロットしたグラフである。図３より、ヨウ化インジウムの密度（Ｘ／Ｖ）が大きいほど、また単位容積当たりの電力負荷（Ｐ／Ｖ）が大きいほどランプ効率は向上するが、やがてピークから減少に転じることがわかる。
【００２２】
図４は、ヨウ化インジウムの密度（Ｘ／Ｖ）が４０μｇ／ｍｍ３の場合について、単位容積当たりの入力（Ｐ／Ｖ）に対する発光スペクトル分布の変化を示すグラフである。図４より、単位体積当たりの入力（Ｐ／Ｖ）の値が大きくなるほど比視覚感度の大きい５００〜６００ｎｍの発光が強まり、強度分布の少ない可視光域に一様な発光スペクトルが得られていることがわかる。また、５００〜６００ｎｍの発光が強まることによってランプ効率の向上と相関色温度の低下を達成できていると考えられる。しかし同時に、単位体積当たりの入力（Ｐ／Ｖ）の増加に伴い赤外放射が増加するため、図３に示されるように、ある段階からランプ効率が減少に転じるものと考えられる。
【００２３】
図５は、ヨウ化インジウムの密度（Ｘ／Ｖ）と単位容積当たりの入力（Ｐ／Ｖ）に対して相関色温度をプロットしたものである。図５より、単位容積当たりの入力（Ｐ／Ｖ）を大きくすると発光スペクトルバランスの変化により相関色温度が低下する傾向にあることがわかり、ヨウ化インジウムの密度（Ｘ／Ｖ）が大きいほど、その傾向が強いことがわかる。
【００２４】
そこで、図６のように、ヨウ化インジウムの密度（Ｘ／Ｖ）と単位容積当たりの入力（Ｐ／Ｖ）の組み合わせを変化させた場合に、ランプ効率、相関色温度および（Ｐ／Ｖ）（Ｘ／Ｖ）０．２を調べた。図６において、各枠の数値は、凡例に示したように上段がランプ効率（ｌｍ／Ｗ）、中段が相関色温度（Ｋ）、下段が（Ｐ／Ｖ）（Ｘ／Ｖ）０．２を示している。図６において、破線で囲った領域６０１に位置する枠は、式（１）の（Ｐ／Ｖ）（Ｘ／Ｖ）０．２＞３．０という条件を満たしており、ランプ効率４５  ｌｍ／Ｗ以上または相関色温度１００００Ｋ以下の要件が達成されている。しかも、この領域６０１はＰ／Ｖ値が大きいため、図４の発光スペクトルのＰ／Ｖ値による変化の傾向からわかるように、ピークの光強度とピーク間の光強度との差が小さく、可視光範囲に強度分布の波長依存性が少ない概ね白色の発光分布を得ることができる。
【００２５】
一方、破線で囲った領域６０１の外側の各枠は、（Ｐ／Ｖ）（Ｘ／Ｖ）０．２の数値が３．０以下であり、そのほとんどがランプ効率４５  ｌｍ／Ｗ以上または相関色温度が１００００Ｋ以下という要件を達成できないことがわかる。また、領域６０１の外側はＰ／Ｖ値が小さいため、ピーク間の光強度が小さくなり、可視光範囲に強度分布の大きい発光分布となり、理想的な白色発光を得ることが困難になる。
【００２６】
このように、（Ｐ／Ｖ）（Ｘ／Ｖ）０．２＞３．０という条件により、ランプ効率４５  ｌｍ／Ｗ以上または相関色温度が１００００Ｋ以下というランプが得られる。また、可視光範囲に強度分布の波長依存性が少ない発光色が概ね白色を呈するランプが得られため、各種の照明用途に好適なランプを提供できる。
【００２７】
特に、図６において太線で囲った（Ｐ／Ｖ）＝１．６〜２．４かつ（Ｘ／Ｖ）＝２０〜６０の領域６０２は、ランプ効率が５０を超えるため、好ましい。ランプ効率が５０を超えることにより、一般的な高演色タイプの高圧放電ランプのランプ効率と同等になるため、これまで高演色タイプ高圧放電ランプが用いられてきた用途に用いることが可能になる。さらに、（Ｐ／Ｖ）＝１．８〜２．４かつ（Ｘ／Ｖ）＝２０〜４０で（Ｐ／Ｖ）（Ｘ／Ｖ）０．２＞３．６の条件を満たす領域６０３は、概ねランプ効率が５８を超えるため、さらに好ましい。ランプ効率が５８を超えることにより、超高圧水銀ランプのランプ効率と同等になるため、超高圧水銀ランプが用いられていた用途に用いることが可能になる。
【００２８】
また、本実施の形態の水銀フリーメタルハライドランプは、駆動電力Ｐ＝５０Ｗで、ランプ電圧が３５．９Ｖ〜３９．７Ｖであり、ランプ電流は、１．４Ａ以下である。このランプ電流値は、従来の水銀を封入するメタルハライドランプと同等であり、電極３の蒸発も従来と同等であった。よって、発光管の黒化の進行も水銀を含むランプと同程度であり、寿命も２０００時間程度と水銀を含むランプと同等の長寿命を実現できた。
【００２９】
上記のように本発明のメタルハライドランプは、可視波長の全域にインジウムによる連続スペクトルを発生させるとともに、放電空間の単位容積当たりの電力負荷およびヨウ化インジウムの密度を式１の条件を満たす構成にすることにより、ランプ効率および相関色温度を適切に制御することができる。よって、データプロジェクタや自動車の前照灯等に適した水銀フリーメタルハライドランプが得られる。
【００３０】
また、本実施の形態のメタルハライドランプは、図４にその発光スペクトル分布を示したように、ピークの光強度とピーク間の光強度の差が小さく、可視光範囲に強度分布の波長依存性が少ない一様な発光分布を得ることができる。よって、白色光源として優れた水銀フリーのメタルハライドランプを得ることができる。特に、４６０ｎｍ付近のピーク強度に対して、５９０ｎｍ付近のピーク強度は、１．２倍以下であり、発光波長の異なる３種類の金属ハロゲン化物の封入する特許文献２（特開２０００−９０８８０号公報）に記載の図２のスペクトル分布と比較して、ピーク強度の差が小さいという利点がある。
【実施例】
【００３１】
以下、本発明の実施例について説明する。
図１と同一の構成の水銀フリーメタルハライドランプにおいて、放電空間の容積（Ｖ）を２５ｍｍ３、一対の電極３間の距離を２．５ｍｍ、電極３の径を０．３ｍｍφ、キセノンガスの室温での圧力を１０気圧、ヨウ化インジウム（ＩｎＩ）の量（Ｘ）を１０００μｇとして発光管を製作した。電極３の材質はタングステンとし、金属箔４の材質はモリブデンとした。
【００３２】
この発光管を５０Ｗで駆動した場合、（Ｐ／Ｖ）（Ｘ／Ｖ）０．２の値は４．１８であり、式１の条件を満たしていた。主なランプ特性は、ランプ電圧３５．９Ｖ、ランプ効率５９．７  ｌｍ／Ｗ、相関色温度４６３０Ｋ、平均演色評価数Ｒａ８８であり、白色光源として優れた特性を示した。また、ランプ電流は、１．３９Ａであり、従来の水銀を含むメタルハライドランプと同等であった。発光スペクトルは図４のＰ／Ｖ＝２．０のパターンと同等であり、このパターンは自然光のスペクトルパターンに近似しており、優れた白色光源が得られた。
【００３３】
上記と同等の構成で電極間距離を変更した発光管を製作して特性を調べたところ、ランプ電圧は電極間距離に比例して変動するものの、発光特性はほぼ同等であった。その理由は、ヨウ化インジウムの蒸気圧が、ヨウ化ナトリウムやヨウ化スカンジウムのような従来使用されているハロゲン化物より高いため、管壁の温度分布変化の影響を受けにくいからであると考えられる。このことは電極３間距離を変更した幅広い設計が可能であることを意味し、一般的な照明用途から精密な光学系まで広く適用ができると考えられる。
【図面の簡単な説明】
【００３４】
【図１】本実施の形態の水銀フリーメタルハライドランプの側面図。
【図２】図１の発光管１にヨウ化インジウムとキセノンガスを封入し、キセノンガス圧を３気圧以上にした場合の発光スペクトル分布の一例を示すグラフ。
【図３】図１の発光管１において、放電空間２の単位容積当たりの入力（Ｐ／Ｖ）に対するランプ効率の変化を、ヨウ化インジウムの密度（Ｘ／Ｖ）ごとに示すグラフ。
【図４】図１の発光管１でヨウ化インジウムの密度（Ｘ／Ｖ）が４０μｇ／ｍｍ３の場合について、単位容積当たりの入力（Ｐ／Ｖ）に対する発光スペクトル分布の変化を示すグラフ。
【図５】図１の発光管１において、単位容積当たりの入力（Ｐ／Ｖ）に対する相関色温度の変化を、ヨウ化インジウムの密度（Ｘ／Ｖ）ごとに示すグラフ。
【図６】図１の発光管において、封入するヨウ化インジウムの密度（Ｘ／Ｖ）と単位容積当たりの入力（Ｐ／Ｖ）の組み合わせを変化させた場合の、ランプ効率、相関色温度および（Ｐ／Ｖ）（Ｘ／Ｖ）０．２の値を示す説明図。
【符号の説明】
【００３５】
１・・・発光管、２・・・放電空間、３・・・電極、４・・・金属箔、５・・・リードワイヤ。
【図１】
2006093007.tif 000003
【図２】
2006093007.tif 000004
【図３】
2006093007.tif 000005
【図４】
2006093007.tif 000006
【図５】
2006093007.tif 000007
【図６】
2006093007.tif 000008